(57)【要約】  塗料漏れが長期間にわたって効果的に防止されるとともに、大掛かりな後加工を必要とせず、高品質な樹脂成形品を簡便に製造することが可能な型内被覆成形用金型を提供する。  被覆面を有する樹脂成形品を射出成形可能な金型キャビティ５がその内部に形成される金型本体３０と、金型キャビティ５内の、樹脂成形品の被覆面に対応する部分に塗料を注入可能な塗料注入機５０とを備え、幅（Ｗ）が０．３〜１ｍｍの溝部３が金型周縁部１５に形成されており、金型内周面２５と溝部３の型開き側内壁面２７とのなす角度（θ１）が３０〜７０°である型内被覆成形用金型。
2008120729.tif 000002
【特許請求の範囲】
【請求項１】
雄型及び雌型を有し、前記雄型と前記雌型が型閉めされて、被覆面を有する樹脂成形品を射出成形可能な金型キャビティがその内部に形成される金型本体と、
前記金型キャビティ内の、前記樹脂成形品の前記被覆面に対応する部分に塗料を注入可能な塗料注入機と、を備え、
前記金型本体の、前記樹脂成形品の前記被覆面側に対応する周縁部に、幅（Ｗ）が０．３〜１ｍｍの溝部が形成されており、
前記金型本体の内周面と前記溝部の型開き側の内壁面とのなす角度（θ１）が３０〜７０°である型内被覆成形用金型。
【請求項２】
前記溝部の深さ（Ｄ）が０．３〜１ｍｍである請求項１に記載の型内被覆形成用金型。
【請求項３】
前記金型本体の内周面と前記溝部の型閉め側の内壁面とのなす角度（θ２）が３０〜１５０°である請求項１または２に記載の型内被覆成形用金型。
【請求項４】
雄型及び雌型を有し、前記雄型と前記雌型が型閉めされて、被覆面を有する樹脂成形品を射出成形可能な金型キャビティがその内部に形成される金型本体と、
前記金型キャビティ内の、前記樹脂成形品の前記被覆面に対応する部分に塗料を注入可能な塗料注入機と、を備え、
前記金型本体の、前記樹脂成形品の前記被覆面側に対応する周縁部に、幅（Ｗ）が０．３〜１ｍｍの溝部が形成されており、
前記金型本体の内周面と前記溝部の型開き側の内壁面との境界部分の形状が、曲率半径（ｒ）０．２〜１ｍｍのＲ形状である型内被覆成形用金型。
【請求項５】
前記溝部の深さ（Ｄ）が０．３〜１ｍｍである請求項４に記載の型内被覆形成用金型。
【請求項６】
前記金型本体の内周面と前記溝部の型閉め側の内壁面とのなす角度（θ２）が３０〜９０°である請求項４または５に記載の型内被覆成形用金型。
【請求項７】
前記金型本体が、溝部形成用型を更に有するものであり、
前記雄型及び／又は前記雌型と、前記溝部形成用型と、が組み合わされることで前記溝部が形成される請求項１〜６のいずれか一項に記載の型内被覆成形用金型。
【請求項８】
前記雄型又は前記雌型に前記溝部が形成されている請求項１〜６のいずれか一項に記載の型内被覆成形用金型。
【発明の詳細な説明】
【技術分野】
【０００１】
本発明は、樹脂成形品の表面に、金型内で塗料による被覆を行う型内被覆成形方法に用いる型内被覆成形用金型に関する。
【背景技術】
【０００２】
従来、熱可塑性樹脂を基材とした樹脂成形品の装飾性を高める方法として、塗装方法による加飾が多く用いられている。従来の塗装方法では、金型内で射出成形した成形品を金型から一度取り出した後、スプレー法や浸漬法等により、成形品の表面に塗料の塗布を行うことが一般的である。成形品の表面に塗布された塗料は、その後乾燥することによって強固な塗膜（被膜）となって成形品の表面を被覆し、成形品の表面を加飾するとともに保護する。【０００３】
しかしながら、近年、塗装方法による工程の省略化を目的とし、樹脂の成形と塗膜による被覆を同一の金型内で行う型内被覆成形方法（インモールドコーティング方法と称されることもある）が提案されている。型内被覆成形方法においては、樹脂を金型内で射出成形した後、金型をわずかに開いた状態とすることによって金型内で成形した樹脂成形品と金型キャビティ面との間に隙間を生じさせる。そして、この隙間に塗料注入機を使用して塗料を注入した後、金型を再度型締めすることによって、成形品の表面に塗料を均一に拡張させた後、硬化させて被覆する。【０００４】
型内被覆成形方法によれば、熱可塑性樹脂の成形と被覆を同一の金型内で行うため、工程の省略化によるコストダウンが可能であると同時に、浮遊している塵が硬化する以前の塗膜に付着して不良となる等といったことがほとんどなく、高い品質の製品を得ることができる。そのため、特に、外観に対して高い品質が要求される自動車用の部品、例えば、バンパー、ドアミラーカバー、フェンダー等の多くの部品の製造には、型内被覆成形方法の利用が検討されている。【０００５】
型内被覆成形方法の多くは、塗料の漏れを防止するために金型キャビティの全周にわたって「くいきり構造（シェアーエッジ構造）」の嵌合部（以下、「くいきり部」ともいう）を有する金型を用いている。しかし、実際に塗料を注入する際には、くいきり部だけで金型キャビティの外に塗料が漏れだすことを完全には防止することができないという問題があった。【０００６】
このような問題を防止する金型として、金型キャビティの全周にわたって補助キャビティを設け、この補助キャビティに樹脂を充填することにより塗料の漏れを防止する型内被覆成形用金型が提案されている（例えば、特許文献１参照）。この型内被覆成形用金型は、くいきり部が磨耗しても塗料の漏れが発生し難いという効果を示す金型である。【０００７】
【特許文献１】特開２００１−１３８３３４号公報
【特許文献２】特許第３８４３８３３号公報
【発明の開示】
【０００８】
しかしながら、特許文献１で提案された型内被覆成形用金型を用いると、補助キャビティ内に充填した樹脂の収縮によって塗料の漏れが発生する場合があった。このような問題を解消すべく、図６に示すような、補助キャビティ１を構成する金型の被覆面側に、補助キャビティ１の全周にわたって溝部３を形成した型内被覆成形用金型９０が提案されている（例えば、特許文献２参照）。この型内被覆成形用金型９０を用いれば、補助キャビティ１内に充填した樹脂が収縮した場合であっても塗料の漏れが発生し難く、長期間にわたって安定した型内被覆成形を行うことが可能である。
【０００９】
但し、特許文献２で開示された型内被覆成形用金型を用いて得られた樹脂成形品は、補助キャビティに対応する不要な成形部分を有するものである。このため、樹脂成形品を金型から取り出した後、不要な成形部分を切削加工等によって除去する必要がある。従って、切削加工等のための大掛かりな装置や手間が必要であった。また、切削加工等によって得られた樹脂成形品に切削屑が付着する場合があり、特に、透明部品の裏側に切削屑が付着した場合には、部品としての組み込み後は取り除くことが困難であるといった問題があった。
【００１０】
本発明は、このような従来技術の有する問題点に鑑みてなされたものであり、その課題とするところは、塗料漏れが長期間にわたって効果的に防止されるとともに、大掛かりな後加工を必要とせず、高品質な樹脂成形品を簡便に製造することが可能な型内被覆成形用金型を提供することにある。
【００１１】
本発明者らは上記課題を達成すべく鋭意検討した結果、金型本体の、樹脂成形品の被覆面側に対応する周縁部に特定形状の溝部を形成することによって、上記課題を達成することが可能であることを見出し、本発明を完成するに至った。
【００１２】
即ち、本発明によれば、以下に示す型内被覆成形用金型が提供される。
【００１３】
［１］  雄型及び雌型を有し、前記雄型と前記雌型が型閉めされて、被覆面を有する樹脂成形品を射出成形可能な金型キャビティがその内部に形成される金型本体と、前記金型キャビティ内の、前記樹脂成形品の前記被覆面に対応する部分に塗料を注入可能な塗料注入機と、を備え、前記金型本体の、前記樹脂成形品の前記被覆面側に対応する周縁部に、幅（Ｗ）が０．３〜１ｍｍの溝部が形成されており、前記金型本体の内周面と前記溝部の型開き側の内壁面とのなす角度（θ１）が３０〜７０°である型内被覆成形用金型（以下、「第一の型内被覆成形用金型」ともいう）。
【００１４】
［２］  前記溝部の深さ（Ｄ）が０．３〜１ｍｍである上記［１］に記載の型内被覆形成用金型。
【００１５】
［３］  前記金型本体の内周面と前記溝部の型閉め側の内壁面とのなす角度（θ２）が３０〜１５０°である上記［１］または［２］に記載の型内被覆成形用金型。
【００１６】
［４］  雄型及び雌型を有し、前記雄型と前記雌型が型閉めされて、被覆面を有する樹脂成形品を射出成形可能な金型キャビティがその内部に形成される金型本体と、前記金型キャビティ内の、前記樹脂成形品の前記被覆面に対応する部分に塗料を注入可能な塗料注入機と、を備え、前記金型本体の、前記樹脂成形品の前記被覆面側に対応する周縁部に、幅（Ｗ）が０．３〜１ｍｍの溝部が形成されており、前記金型本体の内周面と前記溝部の型開き側の内壁面との境界部分の形状が、曲率半径（ｒ）０．２〜１ｍｍのＲ形状である型内被覆成形用金型（以下、「第二の型内被覆成形用金型」ともいう）。
【００１７】
［５］  前記溝部の深さ（Ｄ）が０．３〜１ｍｍである上記［４］に記載の型内被覆形成用金型。
【００１８】
［６］  前記金型本体の内周面と前記溝部の型閉め側の内壁面とのなす角度（θ２）が３０〜９０°である上記［４］または［５］に記載の型内被覆成形用金型。
【００１９】
［７］  前記金型本体が、溝部形成用型を更に有するものであり、前記雄型及び／又は前記雌型と、前記溝部形成用型と、が組み合わされることで前記溝部が形成される上記［１］〜［６］のいずれかに記載の型内被覆成形用金型。
【００２０】
［８］  前記雄型又は前記雌型に前記溝部が形成されている上記［１］〜［６］のいずれかに記載の型内被覆成形用金型。
【００２１】
本発明の第一及び第二の型内被覆成形用金型は、塗料漏れが長期間にわたって効果的に防止されるとともに、大掛かりな後加工を必要とせず、高品質な樹脂成形品を簡便に製造することができるといった効果を奏するものである。
【図面の簡単な説明】
【００２２】
【図１】本発明の第一の型内被覆成形用金型の一実施形態を示す断面図である。
【図２】本発明の第一の型内被覆成形用金型の溝部の形状を説明する模式図である。
【図３】図２における金型周縁部Ａの拡大図である。
【図４】本発明の第二の型内被覆成形用金型の溝部の形状を説明する模式図である。
【図５】図４における金型周縁部Ｂの拡大図である。
【図６】従来の型内被覆成形用金型の補助キャビティを説明する模式図である。
【図７Ａ】本発明の型内被覆成形用金型の溝部によって形成された突起部が塗料漏れを防止する際の挙動を説明する概念図である。
【図７Ｂ】本発明の型内被覆成形用金型の溝部によって形成された突起部が塗料漏れを防止する際の挙動を説明する概念図である。
【図７Ｃ】本発明の型内被覆成形用金型の溝部によって形成された突起部が塗料漏れを防止する際の挙動を説明する概念図である。
【図８】溝部形成用型を用いて溝部を形成する一例を示す模式図である。
【図９】溝部形成用型を用いて溝部を形成する他の例を示す模式図である。
【図１０】実施例１の型内被覆成形用金型の溝部の形状を示す模式図である。
【図１１】実施例２の型内被覆成形用金型の溝部の形状を示す模式図である。
【図１２】実施例３の型内被覆成形用金型の溝部の形状を示す模式図である。
【図１３】比較例１の型内被覆成形用金型の溝部の形状を示す模式図である。
【図１４】比較例２の型内被覆成形用金型の溝部の形状を示す模式図である。
【図１５】比較例３の型内被覆成形用金型の溝部の形状を示す模式図である。
【図１６】比較例４の型内被覆成形用金型の溝部の形状を示す模式図である。
【図１７】比較例５の型内被覆成形用金型の溝部の形状を示す模式図である。
【図１８】比較例６の型内被覆成形用金型の溝部の形状を示す模式図である。
【図１９】本発明の型内被覆成形用金型の溝部の形状の他の例を示す模式図である。
【図２０】本発明の型内被覆成形用金型の溝部の形状の他の例を示す模式図である。
【図２１】本発明の型内被覆成形用金型の溝部の形状の他の例を示す模式図である。
【図２２】本発明の型内被覆成形用金型の溝部の形状の他の例を示す模式図である。
【図２３】本発明の型内被覆成形用金型の溝部の形状の他の例を示す模式図である。
【符号の説明】
【００２３】
１：補助キャビティ、３，１３：溝部、４：突起部、５：金型キャビティ、８：ゲート、１０：可動型、１１：雌型、１５，Ａ，Ｂ：金型周縁部、２０：固定型、２１：雄型、２２：型閉め側内壁面、２５：金型内周面、２７：型開き側内壁面、３０：金型本体、３１：溝部形成用金型、３３：熱可塑性樹脂、３５：塗料、５０：塗料注入機、５１：塗料注入口、９０，１００：型内被覆成形用金型、Ｗ：溝部の幅、Ｄ：溝部の深さ
【発明を実施するための最良の形態】
【００２４】
以下、本発明の実施の最良の形態について説明するが、本発明は以下の実施の形態に限定されるものではなく、本発明の趣旨を逸脱しない範囲で、当業者の通常の知識に基づいて、以下の実施の形態に対し適宜変更、改良等が加えられたものも本発明の範囲に入ることが理解されるべきである。【００２５】
図１は、本発明の第一の型内被覆成形用金型の一実施形態を示す断面図である。図１に示すように、本実施形態の型内被覆成形用金型１００は、可動型１０及び固定型２０を有する金型本体３０と、塗料注入機５０とを備えている。なお、この型内被覆成形用金型１００では、可動型１０が雌型１１であり、固定型２０が雄型２１である。固定型２０と可動型１０は「くいきり構造」の嵌合部で嵌め合わされており、固定型２０と可動型１０が型閉めされることで、樹脂成形品を射出成形可能な金型キャビティ５が形成される。なお、図１中の符号８は、金型キャビティ５内に樹脂を射出する際に樹脂が流動するゲートを示す。【００２６】
塗料注入機５０（インジェクタ）は可動型１０に配設されており、可動型１０の金型キャビティ５に配設された塗料注入口５１より金型キャビティ５内に塗料を注入することができるよう構成されている。また、塗料注入機５０の塗料注入口５１には、図示しないバルブが配設されており、このバルブは基材の射出成形時には閉じられている。このため、バルブは、金型本体３０の金型キャビティ５内に射出された樹脂が塗料注入口５１より塗料注入機５０内に進入することを防止している。【００２７】
また、塗料注入機５０は、図示しない駆動装置によって駆動可能であり、その内部に供給された塗料を、金型キャビティ５内における樹脂成形品の被覆面に対応する部分に、所望の量だけ正確に注入することができるよう構成されている。なお、図１における塗料注入機５０は、可動型１０より塗料を注入するよう構成されているがこれに限るものではなく、金型キャビティ５内で成形した樹脂成形品と金型キャビティ５の内壁面との間に生じた隙間部分に塗料を注入できるように構成されていればよい。従って、塗料注入機５０は固定型２０に配設されてもよい。また、一つの型内被覆成形用金型につき、複数台の塗料注入機が配設されていてもよい。【００２８】
本実施形態の型内被覆成形用金型１００の可動型１０（雌型１１）の、樹脂成形品の被覆面側に対応する周縁部（金型周縁部１５）には、金型キャビティ５の全周にわたって溝部３が形成されている。このような溝部３を金型キャビティ５の全周にわたって形成することにより、金型キャビティ５内に射出及び充填された樹脂は、溝部３にも同時に充填されることになる。【００２９】
次に、型内被覆成形用金型１００を用いた型内被覆成形方法の詳細を、図１及び図７Ａ〜図７Ｃを参照しつつ説明する。まず、図示しない射出成形機の型締装置によって金型本体３０を型締めする。そして、基材である熱可塑性樹脂３３を金型キャビティ５内に射出し、基材をある程度（金型本体を開いても樹脂成形品が変形しない程度）にまで冷却させる（図７Ａ）。図７Ａでは、金型キャビティ５及び溝部３に熱可塑性樹脂３３が進入して固化した状態を示している。【００３０】
基材の冷却後、図７Ｂに示すように金型本体３０をわずかに開いた微小型開状態（例えば、型開き方向（図面左方向）に可動型１０を１ｍｍ程度移動させた状態）として、金型キャビティ５内で成形した樹脂成形品と可動型１０の内壁面との間に、塗料を注入するための空間を生じさせる。金型本体３０をわずかに開くと、溝部３に充填された熱可塑性樹脂によって形成された突起部４は溝部３の外側に出て金型本体３０内をわずかに移動する。金型キャビティ５内に充填された熱可塑性樹脂は固化して収縮するため、固化した熱可塑性樹脂と金型キャビティ５の内壁面との間にわずかな隙間が形成されるが、溝部３を出た突起部４は押し潰されつつ金型本体３０内を移動するため、形成された隙間を埋めることとなる。【００３１】
次に、図７Ｃに示すように、塗料を注入するための空間に、塗料注入機５０を使用して塗料３５を注入する。なお、塗料３５としては熱硬化性のものを用いることが、設定した金型温度によって容易に硬化させることができるために好ましい。その後、可動型１０を固定型２０の方向（型閉め方向）に移動させ、金型本体３０を再度閉じて型締めすることにより、隙間の中の塗料３５を押し広げながら流動させ、金型キャビティ５内の隅々まで行きわたらせると同時に圧力をかけたままの状態とする。本実施形態の型内被覆成形用金型１００を用いて被覆成形を行えば、図７Ｃに示すように、溝部３に充填されていた樹脂によって形成された突起部４が金型本体３０内を移動するため、塗料３５が漏れ出す隙間を突起部４が封止する。このため、塗料漏れの問題を防止することが可能である。【００３２】
上述の工程により、塗料を金型キャビティ５内の隅々まで行きわたらせると同時に圧力をかけたままの状態で硬化させる。塗料３５が硬化した後に金型本体３０を開けば、樹脂成形品を取り出すことができる。本発明の型内被覆成形用金型では、溝部の形状を所定の形状としたことにより、形成される突起部を切断等することなく溝部の外に引き出し易く、より効果的に塗料漏れを防止することができる。また、特許文献２等で開示された型内被覆成形用金型における補助キャビティを必要としないため、樹脂成形品を金型本体から取り出した後、不要な成形部分を切削加工等によって除去する必要がない。【００３３】
次に、本発明の第一の型内被覆成形用金型における溝部の形状の詳細を、図２及び図３を参照しつつ説明する。本実施形態の第一の型内被覆成形用金型の溝部３の幅（Ｗ）は０．３〜１ｍｍであり、好ましくは０．３〜０．７ｍｍ、更に好ましくは０．３〜０．５ｍｍである。溝部３の幅（Ｗ）が０．３ｍｍ未満であると、溝部３内への熱可塑性樹脂の充填が不十分となり、塗料漏れの防止が不十分となる場合がある。一方、溝部３の幅（Ｗ）が１ｍｍ超であると、得られる樹脂成形品に残る突起部が大きくなり、目立つために実用性の面で好ましくない。【００３４】
溝部３の深さ（Ｄ）は好ましくは０．３〜１ｍｍであり、より好ましくは０．３〜０．７ｍｍ、更に好ましくは０．４〜０．６ｍｍである。溝部３の深さ（Ｄ）が０．３ｍｍ未満であると、塗料漏れの防止が不十分となる場合がある。一方、溝部３の深さ（Ｄ）が１ｍｍ超であると、形成される突起部が大きくなり過ぎてしまい、型開き時に溝部３から引き出すことが困難となり、突起部が切断される等して塗料漏れの防止が不十分となる場合がある。なお、溝部３の深さ（Ｄ）が０．３ｍｍ未満であっても、溝部３の幅（Ｗ）が０．３ｍｍ以上であれば、所期の効果を奏する。【００３５】
金型内周面２５と溝部３の型開き側内壁面２７とのなす角度（θ１）は、３０〜７０°であり、好ましくは３５〜６０°、更に好ましくは４０〜５０°である。θ１が３０°未満であると、金型本体を大きく開かなければ溝部３から突起部が完全に引き出されず、塗料漏れの防止が不十分となる。一方、θ１が７０°超であると、突起部が溝部３から引き出される際に切断される場合があり、塗料漏れの防止が不十分となる。従って、θ１が前記範囲内であると、突起部が切断され難く、効果的に塗料漏れを防止することが可能となる。【００３６】
また、金型内周面２５と溝部３の型閉め側内壁面２２とのなす角度（θ２）は、３０〜１５０°であることが好ましい。θ２が前記数値範囲内であると、更に効果的に塗料漏れを防止することが可能となる。なお、図２及び図３においては、溝部３の断面形状を直角三角形としているが、本発明の第一の型内被覆成形用金型における溝部の断面形状は、前述のＷ、Ｄ、及びθ１が所定の数値範囲内であれば図２及び図３等に示す形状に限定されるものではない。従って、溝部の断面形状は台形等の形状であってもよく、溝部の最深部は必ずしも鋭角である必要はない。図１９〜２３は採用し得る溝部の形状の例である。【００３７】
次に、本発明の第二の型内被覆成形用金型における溝部の形状の詳細を、図４及び図５を参照しつつ説明する。本実施形態の第二の型内被覆成形用金型の溝部１３の幅（Ｗ）は０．３〜１ｍｍであり、好ましくは０．３〜０．７ｍｍ、更に好ましくは０．３〜０．５ｍｍである。溝部３の幅（Ｗ）が０．３ｍｍ未満であると、溝部１３内への熱可塑性樹脂の充填が不十分となり、塗料漏れの防止が不十分となる場合がある。一方、溝部１３の幅（Ｗ）が１ｍｍ超であると、得られる樹脂成形品に残る突起部が大きくなり、目立つために実用性の面で好ましくない。【００３８】
溝部３の深さ（Ｄ）は好ましくは０．３〜１ｍｍであり、より好ましくは０．３〜０．７ｍｍ、更に好ましくは０．４〜０．６ｍｍである。溝部１３の深さ（Ｄ）が０．３ｍｍ未満であると、塗料漏れの防止が不十分となる場合がある。一方、溝部１３の深さ（Ｄ）が１ｍｍ超であると、形成される突起部が大きくなり過ぎてしまい、型開き時に溝部１３から引き出すことが困難となり、突起部が切断される等して塗料漏れの防止が不十分となる場合がある。なお、溝部３の深さ（Ｄ）が０．３ｍｍ未満であっても、溝部３の幅（Ｗ）が０．３ｍｍ以上であれば、所期の効果を奏する。【００３９】
金型内周面２５と溝部１３の型閉め側内壁面２２とのなす角度（θ２）は、３０〜９０°であることが好ましい。θ２が前記数値範囲内であると、更に効果的に塗料漏れを防止することが可能となる。【００４０】
また、金型内周面２５と溝部１３の型開き側内壁面２７との境界部分の形状が、曲率半径（ｒ）が０．２〜１ｍｍ、好ましくは０．３〜０．７ｍｍ、更に好ましくは０．４〜０．５ｍｍのＲ形状である。金型内周面２５と溝部１３の型開き側内壁面２７との境界部分の形状をＲ形状とすることにより、前述の第一の型内被覆成形用金型と同様に、突起部が切断され難く、効果的に塗料漏れを防止することが可能となる。なお、図４及び図５においては、溝部１３の最深部を鋭角に形成しているが、本発明の第二の型内被覆成形用金型における溝部の断面形状は、前述のＷ、Ｄ、及びｒが所定の数値範囲内であれば図４及び図５等に示す形状に限定されるものではない。従って、溝部の最深部は必ずしも鋭角である必要はなく、適当な幅を有するように構成されていてもよい。【００４１】
本発明の型内被覆成形用金型における溝部は、雄型と雌型のいずれかに形成されていればよい。但し、図８及び図９に示すように、金型本体が、雄型２１と雌型１１以外にも、更に溝部形成用型３１を有するものであり、この溝部形成用型３１と、雄型２１及び／又は雌型１１とが組み合わされることで溝部３，１３が形成されるように金型本体を構成することも好ましい。溝部形成用型３１を用いて溝部３，１３を形成することによって、雄型や雌型に直接加工を施して溝部を形成する手間を簡略化できるとともに、溝部の形状の自由度が高まり、金型本体や樹脂成形品の設計上の制約が少なくなるといった利点がある。
【実施例】
【００４２】
以下、本発明を実施例に基づいて具体的に説明するが、本発明はこれらの実施例に限定されるものではない。【００４３】
（実施例１）
図１０に示すような、Ｗ＝０．５ｍｍ、Ｄ＝０．５ｍｍ、θ１＝４５°、及びθ２＝９０°の溝部を有する、直径２００ｍｍ、厚み３ｍｍの円盤状の金型を使用して、型内被覆成形を行った。なお、基材となる熱可塑性樹脂としてはＡＢＳ樹脂（商品名「ＵＴ２０Ｂ」、宇部サイコン株式会社製）を使用し、塗料としては、表１に示す成分組成のものを使用した。また、塗料注入時の型開き量は０．２ｍｍとした。塗料注入後の型内圧を変化させて、塗料漏れが認められない最高圧力（ＭＰａ）を測定した。最高圧力（ＭＰａ）の測定結果を表２に示す。【００４４】
（実施例２、３）
図１１及び図１２に示す形状の溝部を有する金型を使用したこと以外は、前述の実施例１と同様の操作により型内被覆成形を行い、塗料漏れが認められない最高圧力（ＭＰａ）を測定した。なお、図１１における溝部の曲率半径（ｒ）は０．５ｍｍである。最高圧力（ＭＰａ）の測定結果を表２に示す。【００４５】
（比較例１〜６）
図１２〜図１８に示す形状の溝部を有する金型を使用したこと以外は、前述の実施例１と同様の操作により型内被覆成形を行い、塗料漏れが認められない最高圧力（ＭＰａ）を測定した。最高圧力（ＭＰａ）の測定結果を表２に示す。【００４６】
【表１】
2008120729.tif 000003
【００４７】
【表２】
2008120729.tif 000004
【００４８】
（考察）
表２に示すように、実施例１〜３の型内被覆成形用金型を用いた場合には、比較例１〜３及び６の型内被覆成形用金型を用いた場合に比して、塗料漏れが認められない最高圧力（ＭＰａ）が高いことが明らかである。なお、比較例４及び５の型内被覆成形用金型を用いた場合には、その他の比較例の型内被覆成形用金型を用いた場合に比して、最高圧力値が高いことが判明した。但し、比較例４及び５の型内被覆成形用金型は補助キャビティ１を有するものであるため（図１６及び図１７参照）、得られた樹脂成形品は、補助キャビティ１に由来する不要な成形部分を有するものであった。このため、実施例１〜３の型内被覆成形用金型を用いて得た樹脂成形品と異なり、型から取り出した後に切削加工等して不要な成形部分を除去する必要があった。
【産業上の利用可能性】
【００４９】
本発明の型内被覆成形用金型は、特に、外観に対して高い品質が要求される自動車用の部品（例えば、バンパー、ドアミラーカバー、フェンダー等）を製造するための金型として好適である。
【図１】
2008120729.tif 000005
【図２】
2008120729.tif 000006
【図３】
2008120729.tif 000007
【図４】
2008120729.tif 000008
【図５】
2008120729.tif 000009
【図６】
2008120729.tif 000010
【図７Ａ】
2008120729.tif 000011
【図７Ｂ】
2008120729.tif 000012
【図７Ｃ】
2008120729.tif 000013
【図８】
2008120729.tif 000014
【図９】
2008120729.tif 000015
【図１０】
2008120729.tif 000016
【図１１】
2008120729.tif 000017
【図１２】
2008120729.tif 000018
【図１３】
2008120729.tif 000019
【図１４】
2008120729.tif 000020
【図１５】
2008120729.tif 000021
【図１６】
2008120729.tif 000022
【図１７】
2008120729.tif 000023
【図１８】
2008120729.tif 000024
【図１９】
2008120729.tif 000025
【図２０】
2008120729.tif 000026
【図２１】
2008120729.tif 000027
【図２２】
2008120729.tif 000028
【図２３】
2008120729.tif 000029
【国際調査報告】
2008120729.tif 000030
2008120729.tif 000031